(57)【要約】【課題】紫外線吸収能に優れ、かつ、偏光子の少なくとも一方の面に配置して偏光板としたときに、当該偏光板が黄色く見えにくい偏光子保護フィルムを提供する。【解決手段】波長２００〜３００ｎｍに吸収極大を有する紫外線吸収剤Ａ、波長３２０〜４００ｎｍに吸収極大を有する紫外線吸収剤Ｂおよび熱可塑性樹脂を含む偏光子保護フィルムであって、波長２６０ｎｍでの光線透過率が３％以下であり、波長３８０ｎｍでの光線透過率が５%以下であり、かつ、ｂ＊の値が０．５０以下であることを特徴とする偏光子保護フィルム。【選択図】なし【特許請求の範囲】
【請求項１】
波長２００〜３００ｎｍに吸収極大を有する紫外線吸収剤Ａ、波長３２０〜４００ｎｍに吸収極大を有する紫外線吸収剤Ｂおよび熱可塑性樹脂を含む偏光子保護フィルムであって、波長２６０ｎｍでの光線透過率が３％以下であり、波長３８０ｎｍでの光線透過率が５%以下であり、かつ、ｂ＊の値が０．５０以下であることを特徴とする偏光子保護フィルム。
【請求項２】
紫外線吸収剤ＡおよびＢの合計量が、熱可塑性樹脂１００重量部に対して、５重量部以下である請求項１に記載の偏光子保護フィルム。
【請求項３】
紫外線吸収剤ＡおよびＢの重量平均分子量が、それぞれ５００〜１０００である請求項１または２に記載の偏光子保護フィルム。
【請求項４】
紫外線吸収剤Ａが、トリアジン系紫外線吸収剤、ベンゾトリアゾール系紫外線吸収剤、ベンゾエート系紫外線吸収剤、ベンゾフェノン系紫外線吸収剤およびシアノアクリレート系紫外線吸収剤からなる群より選ばれる１種以上である請求項１〜３のいずれかに記載の偏光子保護フィルム。
【請求項５】
紫外線吸収剤Ｂが、トリアジン系紫外線吸収剤、ベンゾトリアゾール系紫外線吸収剤、ベンゾエート系紫外線吸収剤、ベンゾフェノン系紫外線吸収剤およびシアノアクリレート系紫外線吸収剤からなる群より選ばれる１種以上である請求項１〜４のいずれかに記載の偏光子保護フィルム。
【請求項６】
熱可塑性樹脂が、アクリル系樹脂、ポリカーボネート系樹脂、ポリエステル系樹脂、ノルボルネン系樹脂、セルロースエステル系樹脂、環状オレフィン系樹脂、スチレン系樹脂、メタクリル酸メチル−スチレン系樹脂、アクリロニトリル−スチレン系樹脂およびアクリロニトリル−ブタジエン−スチレン系樹脂からなる群より選ばれる１種以上である請求項１〜５のいずれかに記載の偏光子保護フィルム。
【請求項７】
請求項１〜６のいずれかに記載の偏光子保護フィルムが、偏光子の少なくとも一方の面に配置されてなる偏光板。
【請求項８】
偏光子保護フィルムと偏光子とが、接着剤層を介して貼合されている請求項７に記載の偏光板。
【請求項９】
接着剤層が、活性エネルギー線硬化性接着剤から形成されてなるものである請求項８に記載の偏光板。
【請求項１０】
偏光子が、ポリビニルアルコール系樹脂フィルムに二色性色素が吸着配向してなるものである請求項７〜９のいずれかに記載の偏光板。
【発明の詳細な説明】
【技術分野】
【０００１】
本発明は、偏光子保護フィルム、およびこの偏光子保護フィルムと偏光子とを有する偏光板に関する。
【背景技術】
【０００２】
近年、消費電力が小さく、低電圧で動作し、軽量でかつ薄型の液晶表示装置が、携帯電話、携帯情報端末、コンピュータ用のモニター、テレビなどの情報表示デバイスに広く使用されている。
【０００３】
液晶表示装置には、偏光板を配置することが必要不可欠である。偏光板は、通常、ポリビニルアルコール系樹脂フィルムに二色性色素が吸着配向してなる偏光子の少なくとも一方の面に、偏光子を保護するための偏光子保護フィルムが配置されたものが用いられる。
【０００４】
偏光子保護フィルムは、偏光子を紫外線劣化から防ぐために、紫外線吸収能に優れたものであることが望まれている。そこで、特許文献１には、紫外線吸収能を有する偏光子保護フィルムとして、アクリル系樹脂、トリアジン系紫外線吸収剤およびトリアゾール系紫外線吸収剤を含有してなるものが開示されている。
【先行技術文献】
【特許文献】
【０００５】
【特許文献１】特開２０１２−３２６９号公報
【発明の概要】
【発明が解決しようとする課題】
【０００６】
しかしながら、特許文献１では、波長３８０ｎｍの紫外線に対する吸収能については検討されているものの、この波長よりも短波長の紫外線に対する吸収能についてまでは検討されていない。
【０００７】
また、偏光子保護フィルムを偏光子の少なくとも一方の面に配置して偏光板としたとき、この偏光板が黄色く見えることがある。
【０００８】
本発明の課題は、紫外線吸収能に優れ、かつ、偏光子の少なくとも一方の面に配置して偏光板としたときに、当該偏光板が黄色く見えにくい偏光子保護フィルムを提供し、さらに、この偏光子保護フィルムと偏光子とを有する偏光板を提供することである。
【課題を解決するための手段】
【０００９】
上記課題を解決するため、本発明は、以下の発明を提供する。
＜１＞波長２００〜３００ｎｍに吸収極大を有する紫外線吸収剤Ａ、波長３２０〜４００ｎｍに吸収極大を有する紫外線吸収剤Ｂおよび熱可塑性樹脂を含む偏光子保護フィルムであって、波長２６０ｎｍでの光線透過率が３％以下であり、波長３８０ｎｍでの光線透過率が５%以下であり、かつ、ｂ＊の値が０．５０以下であることを特徴とする偏光子保護フィルム。
＜２＞紫外線吸収剤ＡおよびＢの合計量が、熱可塑性樹脂１００重量部に対して、５重量部以下である前記＜１＞に記載の偏光子保護フィルム。
＜３＞紫外線吸収剤ＡおよびＢの重量平均分子量が、それぞれ５００〜１０００である前記＜１＞または＜２＞に記載の偏光子保護フィルム。
＜４＞紫外線吸収剤Ａが、トリアジン系紫外線吸収剤、ベンゾトリアゾール系紫外線吸収剤、ベンゾエート系紫外線吸収剤、ベンゾフェノン系紫外線吸収剤およびシアノアクリレート系紫外線吸収剤からなる群より選ばれる１種以上である前記＜１＞〜＜３＞のいずれかに記載の偏光子保護フィルム。
＜５＞紫外線吸収剤Ｂが、トリアジン系紫外線吸収剤、ベンゾトリアゾール系紫外線吸収剤、ベンゾエート系紫外線吸収剤、ベンゾフェノン系紫外線吸収剤およびシアノアクリレート系紫外線吸収剤からなる群より選ばれる１種以上である前記＜１＞〜＜４＞のいずれかに記載の偏光子保護フィルム。
＜６＞熱可塑性樹脂が、アクリル系樹脂、ポリカーボネート系樹脂、ポリエステル系樹脂、ノルボルネン系樹脂、セルロースエステル系樹脂、環状オレフィン系樹脂、スチレン系樹脂、メタクリル酸メチル−スチレン系樹脂、アクリロニトリル−スチレン系樹脂およびアクリロニトリル−ブタジエン−スチレン系樹脂からなる群より選ばれる１種以上である前記＜１＞〜＜５＞のいずれかに記載の偏光子保護フィルム。
＜７＞前記＜１＞〜＜６＞のいずれかに記載の偏光子保護フィルムが、偏光子の少なくとも一方の面に配置されてなる偏光板。
＜８＞偏光子保護フィルムと偏光子とが、接着剤層を介して貼合されている前記＜７＞に記載の偏光板。
＜９＞接着剤層が、活性エネルギー線硬化性接着剤から形成されてなるものである前記＜８＞に記載の偏光板。
＜１０＞偏光子が、ポリビニルアルコール系樹脂フィルムに二色性色素が吸着配向してなるものである前記＜７＞〜＜９＞のいずれかに記載の偏光板。
【発明の効果】
【００１０】
本発明によれば、紫外線吸収能に優れ、かつ、偏光子の少なくとも一方の面に配置して偏光板としたときに、当該偏光板が黄色く見えにくい偏光子保護フィルムを提供することができる。また、本発明によれば、黄色く見えにくい偏光板を提供することができる。
【発明を実施するための形態】
【００１１】
本発明の偏光子保護フィルムは、波長２００〜３００ｎｍに吸収極大を有する紫外線吸収剤Ａ、波長３２０〜４００ｎｍに吸収極大を有する紫外線吸収剤Ｂおよび熱可塑性樹脂を含み、波長２６０ｎｍでの光線透過率が３％以下であり、波長３８０ｎｍでの光線透過率が５%以下であり、かつ、ｂ＊の値が０．５０以下である。本発明の偏光子保護フィルムによれば、波長３８０ｎｍの紫外線に対する吸収能に加えて、この波長３８０ｎｍの紫外線よりも短波長の紫外線である波長２６０ｎｍの紫外線に対する吸収能にも優れ、さらに、偏光子の少なくとも一方の面に配置して偏光板としたときに、当該偏光板を黄色く見えにくくすることができる。
【００１２】
（熱可塑性樹脂）
熱可塑性樹脂としては、従来公知の種々の熱可塑性樹脂を用いることができ、例えば、アクリル系樹脂、環状オレフィン系樹脂、スチレン系樹脂、メタクリル酸メチル−スチレン系樹脂、アクリロニトリル−スチレン系樹脂（ＡＳ系樹脂）、アクリロニトリル−スチレン−ブタジエン系樹脂（ＡＢＳ系樹脂）、セルロースエステル系樹脂、ポリエステル系樹脂、ポリカーボネート系樹脂、ポリアリレート系樹脂、ポリスルホン（ポリエーテルスルホンも含む）系樹脂、ポリエチレン樹脂、ポリプロピレン樹脂、セルロースジアセテート樹脂、セルローストリアセテート樹脂、セルロースアセテートプロピオネート樹脂、セルロースアセテートブチレート樹脂、ポリ塩化ビニリデン樹脂、ポリビニルアルコール樹脂、エチレンビニルアルコール樹脂、シンジオタクティックポリスチレン系樹脂、ノルボルネン系樹脂、ポリメチルペンテン樹脂、ポリエーテルケトン樹脂、ポリエーテルケトンイミド樹脂、ポリアミド樹脂、フッ素樹脂およびナイロン樹脂などが挙げられる。中でも、アクリル系樹脂、ポリカーボネート系樹脂、ポリエステル系樹脂、ノルボルネン系樹脂、セルロースエステル系樹脂、メタクリル酸メチル−スチレン系樹脂、ＡＳ系樹脂およびＡＢＳ系樹脂が好ましく、アクリル系樹脂、ポリカーボネート系樹脂およびポリエステル系樹脂がより好ましく、透明性や耐候性に優れることから、アクリル系樹脂が特に好ましい。これらの熱可塑性樹脂は、単独で用いてもよいし、２種以上を併用してもよい。
【００１３】
アクリル系樹脂としては、例えば、（メタ）アクリル酸、（メタ）アクリル酸エステル、（メタ）アクリロニトリルなどのアクリル系モノマーの単独重合体または２種以上の共重合体、アクリル系モノマーとその他のモノマーとの共重合体などが挙げられる。なお、本明細書において、用語「（メタ）アクリル」は、「アクリル」および／または「メタクリル」を意味する。アクリル系樹脂としては、市販品を使用してもよく、例えば、住友化学株式会社製の「スミペックスＥＸ」、「スミペックスＭＨ」などが挙げられる。
【００１４】
アクリル系樹脂としては、優れた硬度、耐候性、透明性などを有する点から、メタクリル樹脂を用いることが好ましい。メタクリル樹脂は、メタクリル酸エステルを主体とする単量体を重合して得られる重合体であり、例えば、メタクリル酸エステルの単独重合体（ポリアルキルメタクリレート）、５０重量％以上のメタクリル酸エステルと５０重量％以下のメタクリル酸エステル以外の単量体との共重合体などが挙げられる。共重合体の場合、単量体総量に対して、好ましくはメタクリル酸エステルが７０重量％以上、メタクリル酸エステル以外の単量体が３０重量％以下であり、より好ましくはメタクリル酸エステルが９０重量％以上、メタクリル酸エステル以外の単量体が１０重量％以下である。
【００１５】
メタクリル酸エステルとしては、例えば、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ヘキシル、メタクリル酸ヘプチル、メタクリル酸２−エチルヘキシル、メタクリル酸ｎ−オクチル、メタクリル酸ｎ−ノニル、メタクリル酸イソノニル、メタクリル酸デシル、メタクリル酸ウンデシル、メタクリル酸ｎ−アミル、メタクリル酸イソアミル、メタクリル酸ラウリル、メタクリル酸メトキシエチル、メタクリル酸エトキシエチルなどが挙げられる。中でも、炭素数が１〜８のアルキル基を有するメタクリル酸エステルが好ましく、メタクリル酸メチルがより好ましい。メタクリル酸エステルは、単独で用いてもよいし、２種以上を併用してもよい。
【００１６】
メタクリル酸エステル以外の単量体としては、例えば、アクリル酸エステル、不飽和ニトリル、エチレン性不飽和カルボン酸ヒドロキシアルキルエステル、エチレン性不飽和カルボン酸アミド、エチレン性不飽和酸、エチレン性不飽和スルホン酸エステル、エチレン性不飽和アルコールおよびそのエステル、エチレン性不飽和エーテル、エチレン性不飽和アミン、エチレン性不飽和シラン化合物、脂肪族共役ジエン、スチレン系単量体などが挙げられる。中でも、アクリル酸エステルが好ましい。メタクリル酸エステル以外の単量体は、単独で用いてもよく、２種以上を併用してもよい。
【００１７】
アクリル酸エステルとしては、例えば、アクリル酸メチル、アクリル酸エチル、アクリル酸ｎ−プロピル、アクリル酸イソプロピル、アクリル酸ｎ−ブチル、アクリル酸イソブチル、アクリル酸ヘキシル、アクリル酸ヘプチル、アクリル酸２−エチルヘキシル、アクリル酸ｎ−オクチル、アクリル酸ｎ−ノニル、アクリル酸イソノニル、アクリル酸デシル、アクリル酸ウンデシル、アクリル酸ｎ−アミル、アクリル酸イソアミル、アクリル酸ラウリル、アクリル酸メトキシエチル、アクリル酸エトキシエチルなどが挙げられる。中でも、炭素数が１〜８のアルキル基を有するアクリル酸エステルが好ましく、アクリル酸メチルがより好ましい。
【００１８】
不飽和ニトリルとしては、例えば、アクリロニトリル、α−クロロアクリロニトリル、α−メトキシアクリロニトリル、メタクリロニトリル、シアン化ビニリデンなどが挙げられる。
【００１９】
エチレン性不飽和カルボン酸ヒドロキシアルキルエステルとしては、例えば、ヒドロキシエチルアクリレート、ヒドロキシエチルメタクリレート、ヒドロキシプロピルアクリレート、ヒドロキシプロピルメタクリレート、ヒドロキシブチルアクリレート、ヒドロキシブチルメタクリレートなどが挙げられる。
【００２０】
エチレン性不飽和カルボン酸アミドとしては、例えば、アクリルアミド、メタクリルアミド、Ｎ−ブトキシメチルアクリルアミド、Ｎ−ブトキシメチルメタクリルアミド、Ｎ−ブトキシエチルアクリルアミド、Ｎ−ブトキシエチルメタクリルアミド、Ｎ−メトキシメチルアクリルアミド、Ｎ−メトキシメチルメタクリルアミド、Ｎ−ｎ−プロピオキシメチルアクリルアミド、Ｎ−ｎ−プロピオキシメチルメタクリルアミド、Ｎ−メチルアクリルアミド、Ｎ−メチルメタクリルアミド、Ｎ，Ｎ−ジメチルアクリルアミド、Ｎ，Ｎ−ジメチルメタクリルアミド、Ｎ，Ｎ−ジエチルアクリルアミド、Ｎ，Ｎ−ジエチルメタクリルアミドなどが挙げられる。
【００２１】
エチレン性不飽和酸としては、例えば、アクリル酸、メタクリル酸、イタコン酸、フマル酸、無水フマル酸、マレイン酸、無水マレイン酸、ビニルスルホン酸、イソプレンスルホン酸のようなエチレン性不飽和カルボン酸、エチレン性不飽和スルホン酸などが挙げられる。エチレン性不飽和酸単量体は、例えば、ナトリウム、カリウムなどのアルカリ金属、アンモニアなどで中和されていてもよい。
【００２２】
エチレン性不飽和スルホン酸エステルとしては、例えば、ビニルスルホン酸アルキル、イソプレンスルホン酸アルキルなどが挙げられる。
【００２３】
エチレン性不飽和アルコールおよびそのエステルとしては、例えば、アリルアルコール、メタリルアルコール、酢酸ビニル、プロピオン酸ビニル、酪酸ビニル、ステアリン酸ビニル、安息香酸ビニル、酢酸アリル、カプロン酸メタリル、ラウリン酸アリル、安息香酸アリル、アルキルスルホン酸ビニル、アルキルスルホン酸アリル、アリールスルホン酸ビニルなどが挙げられる。
【００２４】
エチレン性不飽和エーテルとしては、例えば、メチルビニルエーテル、エチルビニルエーテル、ｎ−プロピルビニルエーテル、イソプロピルビニルエーテル、メチルアリルエーテル、エチルアリルエーテルなどが挙げられる。
【００２５】
エチレン性不飽和アミンとしては、例えば、ビニルジメチルアミン、ビニルジエチルアミン、ビニルジフェニルアミン、アリルジメチルアミン、メタリルジエチルアミンなどが挙げられる。
【００２６】
エチレン性不飽和シラン化合物としては、例えば、ビニルトリエチルシラン、メチルビニルジクロロシラン、ジメチルアリルクロロシラン、ビニルトリクロロシランなどが挙げられる。
【００２７】
脂肪族共役ジエンとしては、例えば、１，３−ブタジエン、２−メチル−１，３−ブタジエン、２，３−ジメチル−１，３−ブタジエン、２−ネオペンチル−１，３−ブタジエン、２−クロロ−１，３−ブタジエン、１，２ジクロロ−１，３−ブタジエン、２，３−ジクロロ−１，３−ブタジエン、２−ブロモ−１，３−ブタジエン、２−シアノ−１，３−ブタジエン、置換直鎖共役ペンタジエン類、直鎖および側鎖共役ヘキサジエンなどが挙げられる。
【００２８】
スチレン系単量体としては、例えば、スチレン、α−メチルスチレン、ｏ−メチルスチレン、ｐ−メチルスチレン、エチルスチレン、ジメチルスチレン、ｐ−ｔｅｒｔ−ブチルスチレン、２，４−ジメチルスチレン、メトキシスチレン、クロロスチレン、ブロモスチレン、フルオロスチレン、ニトロスチレン、クロロメチルスチレン、ビニルトルエン、アセトキシスチレン、ｐ−ジメチルアミノメチルスチレンなどが挙げられる。
【００２９】
また、メタクリル酸エステル以外の単量体としては、多官能単量体でもよい。多官能単量体としては、例えば、エチレングリコールジメタクリレート、ブタンジオールジメタクリレート、トリメチロールプロパントリアクリレートの如き多価アルコールのポリ不飽和カルボン酸エステル、アクリル酸アリル、メタクリル酸アリル、ケイ皮酸アリルの如き不飽和カルボン酸のアルケニルエステル、フタル酸ジアリル、マレイン酸ジアリル、トリアリルシアヌレート、トリアリルイソシアヌレートの如き多塩基酸のポリアルケニルエステル、ジビニルベンゼンの如き芳香族ポリアルケニル化合物などが挙げられる。
【００３０】
これらのアクリル系樹脂の中でも、メタクリル酸メチルの単独重合体（ポリメチルメタクリレート）、または５０重量％以上９９．９重量％以下のメタクリル酸メチルと０．１重量％以上５０重量％以下のメタクリル酸メチル以外の（メタ）アクリル酸エステルとの共重合体が特に好ましい。５０重量％以上９９．９重量％以下のメタクリル酸メチルと０．１重量％以上５０重量％以下のメタクリル酸メチル以外の（メタ）アクリル酸エステルとの共重合体とは、メタクリル酸メチルと該（メタ）アクリル酸エステルとの合計量１００重量％に対して、メタクリル酸メチルが５０重量％以上９９．９重量％以下の割合で含有され、メタクリル酸メチル以外の（メタ）アクリル酸エステルが０．１重量％以上５０重量％以下の割合で含有される単量体混合物を重合させて得られる共重合体である。この単量体混合物中に、メタクリル酸メチルが好ましくは７０重量％以上９９．９重量％以下の割合で含有され、より好ましくは９０重量％以上９９．９重量％以下の割合で含有される。
【００３１】
アクリル系樹脂は、上述の単量体を、例えば、乳化重合法、懸濁重合法、塊状重合法、注液重合法（キャスト重合法）などの重合方法に供することによって得られる。重合は、光照射や重合開始剤を用いて行われ、アゾ系開始剤（例えば、２，２'−アゾビスイソブチロニトリル、２，２'−アゾビス（２，４−ジメチルバレロニトリル）など）、過酸化物系開始剤（ラウロイルパーオキサイド、ベンゾイルパーオキサイドなど）、有機過酸化物とアミン類とを組み合わせたレドックス系開始剤などの重合開始剤を用いることが好ましい。重合開始剤は、アクリル系樹脂を構成する単量体１００重量部に対して、通常０．０１重量部以上１重量部以下、好ましくは０．０１重量部以上０．５重量部以下の割合で用いられる。さらに、分子量制御のための連鎖移動剤（メチルメルカプタン、ｎ−ブチルメルカプタン、ｔ−ブチルメルカプタンのような直鎖または分岐したアルキルメルカプタン化合物など）、架橋剤などを添加してもよい。
【００３２】
熱可塑性樹脂には、必要に応じて、例えば、光拡散剤、艶消剤、染料、光安定剤、酸化防止剤、離型剤、難燃剤、帯電防止剤などの添加剤を１種または２種以上を含有させてもよい。添加剤を含有させる場合、その含有量は、熱可塑性樹脂の総量に対して、０．００５重量％以上３０重量％以下が好ましい。
【００３３】
熱可塑性樹脂には、ゴム粒子を添加してもよく、とりわけ熱可塑性樹脂としてアクリル系樹脂を用いるときに、ゴム粒子を添加することが好ましい。ここで、ゴム粒子としては、例えば、アクリル系ゴム粒子、ブタジエン系ゴム粒子、スチレン−ブタジエン系ゴム粒子などのものを用いることができるが、中でも、耐候性、耐久性の点から、アクリル系ゴム粒子が好ましく用いられる。ゴム粒子は、単独で用いてもよいし、組成や平均粒子径が異なる２種以上を併用してもよい。
【００３４】
アクリル系ゴム粒子は、ゴム成分としてアクリル酸エステルを主体とする弾性重合体を含有する粒子であり、この弾性重合体のみからなる単層構造の粒子であってもよいし、この弾性重合体の層と、例えば、メタクリル酸エステルを主体とする重合体の層とを有する多層構造の粒子であってもよいが、偏光子保護フィルムの表面硬度の点から多層構造の粒子であることが好ましい。また、この弾性重合体は、アクリル酸エステルの単独重合体であってもよいし、アクリル酸エステル５０重量％以上とこれ以外の単量体５０重量％以下との共重合体であってもよい。ここで、アクリル酸エステルとしては、通常、アクリル酸のアルキルエステルが用いられる。
【００３５】
アクリル酸エステルを主体とする弾性重合体の好ましい単量体組成は、全単量体を基準として、アクリル酸アルキルを５０重量％以上９９．９重量％以下、メタクリル酸アルキルを０重量％以上４９．９重量％以下、これら以外の単官能単量体を０重量％以上４９．９重量％以下、および多官能単量体を０．１重量％以上１０重量％以下である。
【００３６】
ここで、上記弾性重合体におけるアクリル酸アルキルとしては、例えば、先にメタクリル樹脂の単量体成分として挙げたアクリル酸エステルの例に含まれるものと同様であり、そのアルキル基の炭素数は通常１〜８、好ましくは４〜８である。また、上記弾性重合体におけるメタクリル酸アルキルとしては、例えば、先にメタクリル樹脂の単量体成分として挙げたメタリル酸エステルの例に含まれるものと同様であり、そのアルキル基の炭素数は通常１〜８、好ましくは１〜４である。
【００３７】
上記弾性重合体におけるアクリル酸アルキルおよびメタクリル酸アルキル以外の単官能単量体としては、例えば、先にメタクリル樹脂の単量体成分として挙げたメタクリル酸アルキルおよびアクリル酸アルキル以外の単官能単量体の例と同様である。中でもスチレン系単量体が好ましく用いられる。
【００３８】
上記弾性重合体における多官能単量体としては、例えば、先にメタクリル樹脂の単量体成分として挙げた多官能単量体の例と同様であり、中でも、不飽和カルボン酸のアルケニルエステルや、多塩基酸のポリアルケニルエステルが好ましく用いられる。
【００３９】
上記の弾性重合体におけるアクリル酸アルキル、メタクリル酸アルキル、これら以外の単官能単量体、および多官能単量体は、それぞれ、必要に応じてそれらの２種以上を用いてもよい。
【００４０】
アクリル系ゴム粒子として多層構造のものを使用する場合、その好適な例としては、上述したアクリル酸エステルを主体とする弾性重合体の層の外側に、メタクリル酸エステルを主体とする重合体の層を有するもの、すなわち、上述したアクリル酸エステルを主体とする弾性重合体を内層とし、メタクリル酸エステルを主体とする重合体を外層とする、少なくとも２層構造のものを挙げることができる。ここで、外層の重合体の単量体成分であるメタクリル酸エステルとしては、通常、メタクリル酸アルキルが用いられる。また、外層の重合体は、内層の弾性重合体１００重量部に対し、通常１０重量部以上４００重量部以下、好ましくは２０重量部以上２００重量部以下の割合で形成するのがよい。外層の重合体を、内層の弾性重合体１００重量部に対し１０重量部以上とすることで、該弾性重合体の凝集が生じ難くなる。
【００４１】
上記外層の重合体の好ましい単量体組成は、全単量体を基準として、メタクリル酸アルキルを５０重量％以上１００重量％以下、アクリル酸アルキルを０重量％以上５０重量％以下、これら以外の単量体を０重量％以上５０重量％以下、および多官能単量体を０重量％以上１０重量％以下である。
【００４２】
上記外層の重合体におけるメタクリル酸アルキルとしては、例えば、先にメタクリル樹脂の単量体成分として挙げたメタクリル酸エステルの例に含まれるものと同様であり、そのアルキル基の炭素数は通常１〜８、好ましくは１〜４である。中でもメタクリル酸メチルが好ましく用いられる。
【００４３】
上記外層の重合体におけるアクリル酸アルキルとしては、例えば、先にメタクリル樹脂の単量体成分として挙げたアクリル酸エステルの例に含まれるものと同様であり、そのアルキル基の炭素数は通常１〜８、好ましくは１〜４である。
【００４４】
上記外層の重合体におけるメタクリル酸アルキルおよびアクリル酸アルキル以外の単量体としては、例えば、先にメタクリル樹脂の単量体成分として挙げたメタクリル酸エステルおよびアクリル酸エステル以外の単官能単量体の例と同様であり、また、多官能単量体としては、例えば、先にメタクリル樹脂の単量体成分として挙げた多官能単量体の例と同様である。
【００４５】
なお、上記の外層の重合体におけるメタクリル酸アルキル、アクリル酸アルキル、これら以外の単量体、および多官能単量体は、それぞれ、必要に応じてそれらの２種以上を用いてもよい。
【００４６】
また、多層構造のアクリル系ゴム粒子の好適な例として、上記２層構造の内層である上述したアクリル酸エステルを主体とする弾性重合体の層の内側に、さらにメタクリル酸エステルを主体とする重合体の層を有するもの、すなわち、このメタクリル酸エステルを主体とする重合体を内層とし、上述したアクリル酸エステルを主体とする弾性重合体を中間層とし、先のメタクリル酸エステルを主体とする重合体を外層とする、少なくとも３層構造のものを挙げることもできる。ここで、内層の重合体の単量体成分であるメタクリル酸エステルとしては、通常、メタクリル酸アルキルが用いられる。また、内層の重合体は、中間層の弾性重合体１００重量部に対し、通常１０重量部以上４００重量部以下、好ましくは２０重量部以上２００重量部以下の割合で形成するのがよい。
【００４７】
上記内層の重合体の好ましい単量体組成は、全単量体を基準として、メタクリル酸アルキルを７０重量％以上１００重量％以下、アクリル酸アルキルを０重量％以上３０重量％以下、これ以外の単量体を０重量％以上３０重量％以下、および多官能単量体を０重量％以上１０重量％以下である。
【００４８】
上記内層の重合体におけるメタクリル酸アルキルとしては、例えば、先にメタクリル樹脂の単量体成分として挙げたメタクリル酸エステルの例に含まれるものと同様であり、そのアルキル基の炭素数は通常１〜８、好ましくは１〜４である。中でもメタクリル酸メチルが好ましく用いられる。また、上記内層の重合体におけるアクリル酸アルキルとしては、例えば、先にメタクリル樹脂の単量体成分として挙げたアクリル酸エステルの例に含まれるものと同様であり、そのアルキル基の炭素数は通常１〜８、好ましくは１〜４である。
【００４９】
上記内層の重合体におけるメタクリル酸アルキルおよびアクリル酸アルキル以外の単量体としては、例えば、先にメタクリル樹脂の単量体成分として挙げたメタクリル酸エステルおよびアクリル酸エステル以外の単官能単量体の例と同様であり、また、多官能単量体の例としては、先にメタクリル樹脂の単量体成分として挙げた多官能単量体の例と同様である。
【００５０】
なお、上記の内層の重合体におけるメタクリル酸アルキル、アクリル酸アルキル、これら以外の単量体および多官能単量体は、それぞれ、必要に応じてそれらの２種以上を用いてもよい。
【００５１】
アクリル系ゴム粒子は、先に述べたアクリル酸エステルを主体とする弾性重合体の単量体成分を、乳化重合法などにより、少なくとも１段の反応で重合させることにより、調製することができる。その際、先に述べた如く、上記弾性重合体の層の外側に、メタクリル酸エステルを主体とする重合体の層を形成する場合は、この外層の重合体の単量体成分を、上記弾性重合体の存在下に、乳化重合法などにより、少なくとも１段の反応で重合させることにより、上記弾性重合体にグラフトさせればよい。
また、先に述べた如く、上記弾性重合体の層の内側に、さらにメタクリル酸エステルを主体とする重合体の層を形成する場合は、まず、この内層の重合体の単量体成分を、乳化重合法などにより、少なくとも１段の反応で重合させ、次いで、得られる重合体の存在下で、上記弾性重合体の単量体成分を、乳化重合法などにより、少なくとも１段の反応で重合させることにより、上記内層の重合体にグラフトさせ、さらに、得られる弾性重合体の存在下で、上記外層の重合体の単量体成分を、乳化重合法などにより、少なくとも１段の反応で重合させることにより、上記弾性重合体にグラフトさせればよい。なお、各層の重合を、それぞれ２段以上で行う場合、いずれも、各段の単量体組成ではなく、全体としての単量体組成が所定の範囲内にあればよい。
【００５２】
アクリル系ゴム粒子の粒径については、該ゴム粒子中のアクリル酸エステルを主体とする弾性重合体の層の平均粒子径が、０．０１μｍ以上０．４μｍ以下であるのが好ましく、０．０５μｍ以上０．３μｍ以下であるのがより好ましく、０．０７μｍ以上０．２５μｍ以下であるのがさらに好ましい。この弾性重合体の層の平均粒子径が０．４μｍより大きいと、偏光子保護フィルムの透明性が低下することがある。また、この弾性重合体の層の平均粒子径が０．０１μｍより小さいと、偏光子保護フィルムの表面硬度が低下することがある。
【００５３】
なお、上記平均粒子径は、アクリル系ゴム粒子をメタクリル樹脂と混合してフィルム化し、その断面において酸化ルテニウムによる上記弾性重合体の層の染色を施し、電子顕微鏡で観察して、染色された部分の直径から求めることができる。
すなわち、アクリル系ゴム粒子をメタクリル樹脂に混合し、その断面を酸化ルテニウムで染色すると、母相のメタクリル樹脂は染色されず、上記弾性重合体の層の外側にメタクリル酸エステルを主体とする重合体の層が存在する場合は、この外層の重合体も染色されず、上記弾性重合体の層のみが染色されるので、こうして染色され、電子顕微鏡でほぼ円形状に観察される部分の直径から、粒子径を求めることができる。上記弾性重合体の層の内側にメタクリル酸エステルを主体とする重合体の層が存在する場合は、この内層の重合体も染色されず、その外側の上記弾性重合体の層が染色された２層構造の状態で観察されることになるが、この場合は、２層構造の外側、すなわち上記弾性重合体の層の外径で考えればよい。
【００５４】
熱可塑性樹脂に対するゴム粒子の含有割合は、熱可塑性樹脂とゴム粒子の合計量を１００重量％とするとき、４０重量％以下であることが好ましく、３０重量％以下であることがより好ましい。ゴム粒子の含有割合がアクリル系樹脂全体の４０重量％より大きいと、偏光子保護フィルムの表面硬度が低下することがある。
【００５５】
（紫外線吸収剤ＡおよびＢ）
紫外線吸収剤Ａとしては、波長２００〜３００ｎｍに吸収極大を有する紫外線吸収剤であれば、従来公知の種々の紫外線吸収剤を用いることができ、例えば、トリアジン系紫外線吸収剤、ベンゾフェノン系紫外線吸収剤、ベンゾトリアゾール系紫外線吸収剤、ベンゾエート系紫外線吸収剤、シアノアクリレート系紫外線吸収剤などが挙げられる。これらの紫外線吸収剤は、単独で用いてもよいし、２種以上を併用してもよい。
【００５６】
紫外線吸収剤Ｂとしては、波長３２０〜４００ｎｍに吸収極大を有する紫外線吸収剤であれば、従来公知の種々の紫外線吸収剤を用いることができ、例えば、トリアジン系紫外線吸収剤、ベンゾフェノン系紫外線吸収剤、ベンゾトリアゾール系紫外線吸収剤、ベンゾエート系紫外線吸収剤、シアノアクリレート系紫外線吸収剤などが挙げられる。これらの紫外線吸収剤は、単独で用いてもよいし、２種以上を併用してもよい。
【００５７】
トリアジン系紫外線吸収剤としては、例えば、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジンなどが挙げられる
【００５８】
ベンゾフェノン系ＵＶ吸収剤としては、例えば、２，４−ジヒドロキシ−ベンゾフェノン、２−ヒドロキシ−４−メトキシ−ベンゾフェノン、２−ヒドロキシ−４−ｎ−オクトキシ−ベンゾフェノン、２−ヒドロキシ−４−ドデシロキシ−ベンゾフェノン、２−ヒドロキシ−４−オクタデシロキシ−ベンゾフェノン、２，２′−ジヒドロキシ−４−メトキシ−ベンゾフェノン、２，２′−ジヒドロキシ−４，４′−ジメトキシ−ベンゾフェノン、２，２′，４，４′−テトラヒドロキシ−ベンゾフェノンなどが挙げられる。
【００５９】
ベンゾトリアゾール系紫外線吸収剤としては、例えば、２−（２′−ヒドロキシ−５−メチルフェニル）ベンゾトリアゾール、２−（２′−ヒドロキシ−３′，５′−ジ−ｔ−ブチルフェニル）ベンゾトリアゾール、２−（２′−ヒドロキシ−３′−ｔ−ブチル−５′−メチルフェニル）ベンゾトリアゾール、２−（２′−ヒドロキシ−５′−メチルフェニル）ベンゾトリアゾール、２−（２′−ヒドロキシ−３′，５′−ジ−ｔｅｒｔ−ブチルフェニル）ベンゾトリアゾール、２−（２′−ヒドロキシ−３′−ｔｅｒｔ−ブチル−５′−メチルフェニル）ベンゾトリアゾール、２−（２′−ヒドロキシ−３′，５′−ジ−ｔｅｒｔ−ブチルフェニル）−５−クロロベンゾトリアゾール、２−（２′−ヒドロキシ−３′−（３″，４″，５″，６″−テトラヒドロフタルイミドメチル）−５′−メチルフェニル）ベンゾトリアゾール、２，２−メチレンビス（４−（１，１，３，３−テトラメチルブチル）−６−（２Ｈ−ベンゾトリアゾール−２−イル）フェノール）、２−（２′−ヒドロキシ−３′−ｔｅｒｔ−ブチル−５′−メチルフェニル）−５−クロロベンゾトリアゾール、２（２′−ヒドロキシ−３′，５′−ジ−ｔｅｒｔ−ブチルフェニル）−５−クロロベンゾトリアゾール、（２（２′−ヒドロキシ−３′，５′−ジ−ｔｅｒｔ−アミルフェニル）−５−クロロベンゾトリアゾール、２（２′−ヒドロキシ−３′，５′−ジ−ｔｅｒｔ−ブチルフェニル）−５−クロロベンゾトリアゾール、（２（２′−ヒドロキシ−３′，５′−ジ−ｔｅｒｔ−アミルフェニル）−５−クロロベンゾトリアゾールなどが挙げられる。
【００６０】
ベンゾエート系紫外線吸収剤としては、例えば、２，４−ジ−ｔ−ブチルフェニル−３’，５’−ジ−ｔ−ブチル−４’−ヒドロキシベンゾエート、２，６−ジ−ｔ−ブチルフェニル−３’，５’−ジ−ｔ−ブチル−４’−ヒドロキシベンゾエート、ｎ−ヘキサデシル−３，５−ジ−ｔ−ブチル−４−ヒドロキシベンゾエートおよびｎ−オクタデシル−３，５−ジ−ｔ−ブチル−４−ヒドロキシベンゾエートなどが挙げられる。
【００６１】
シアノアクリレート系紫外線吸収剤としては、例えば、２′−エチルヘキシル−２−シアノ−３，３−ジフェニルアクリレート、エチル−２−シアノ−３−（３′，４′−メチレンジオキシフェニル）−アクリレート等が挙げられる。
【００６２】
紫外線吸収剤ＡおよびＢとしては、それぞれ市販品を使用してもよく、例えば、トリアジン系紫外線吸収剤として、ケミプロ化成株式会社製の「Ｋｅｍｉｓｏｒｂ１０２」、株式会社ＡＤＥＫＡ製の「アデカスタブＬＡＦ７０」、ベンゾトリアゾール系紫外線吸収剤として、株式会社ＡＤＥＫＡ製の「アデカスタブＬＡ３１」などが挙げられる。
【００６３】
紫外線吸収剤ＡおよびＢの組み合わせは、波長２００〜３００ｎｍに吸収極大を有する紫外線吸収剤と、波長３２０〜４００ｎｍに吸収極大を有する紫外線吸収剤との組み合わせであれば特に限定されず、互いに同じ種類であって、吸収極大の波長がそれぞれ所定の範囲である紫外線吸収剤の組み合わせであってもよいし、互いに異なる種類であって、吸収極大の波長がそれぞれ所定の範囲である紫外線吸収剤の組み合わせであってもよい。例えば、前者であれば、紫外線吸収剤Ａが、波長２００〜３００ｎｍに吸収極大を有するトリアジン系紫外線吸収剤であり、紫外線吸収剤Ｂが、波長３２０〜４００ｎｍに吸収極大を有するトリアジン系紫外線吸収剤である組み合わせなどが挙げられる。後者であれば、紫外線吸収剤Ａが、波長２００〜３００ｎｍに吸収極大を有するトリアジン系紫外線吸収剤であり、紫外線吸収剤Ｂが、波長３２０〜４００ｎｍに吸収極大を有するベンゾトリアゾール系紫外線吸収剤である組み合わせなどが挙げられる。
【００６４】
また、紫外線吸収剤ＡおよびＢは、それぞれ１種または２種以上であってもよい。紫外線吸収剤には、紫外線吸収能に特に優れるものの、偏光板が黄色く見えやすいものや、紫外線吸収能は特に優れるものではないが、偏光板が黄色く見えにくいものがあり、紫外線吸収能に優れ、かつ、偏光板が黄色く見えにくい偏光子保護フィルムを得るには、これら性能の異なる紫外線吸収剤を適宜組み合わせることが好ましい。例えば、紫外線吸収剤Ａとしては１種のみを用い、紫外線吸収剤Ｂとしては紫外線吸収能に特に優れるものの、偏光板が黄色く見えやすいものと、紫外線吸収能は特に優れるものではないが、偏光板が黄色く見えにくいものとを、併用することが挙げられる。このように、紫外線吸収能に特に優れるものの、偏光板が黄色く見えやすいものと、紫外線吸収能は特に優れるものではないが、偏光板が黄色く見えにくいものとの併用は、偏光子保護フィルムを、紫外線吸収能に優れ、かつ、偏光子の少なくとも一方の面に配置して偏光板としたときに、当該偏光板が黄色く見えにくいものとする点から、好ましい。なお、ここでは紫外線吸収剤Ｂを２種併用する場合について例示したが、紫外線吸収剤Ａを２種併用する場合についても、同様の点から、好ましい。
【００６５】
紫外線吸収剤ＡおよびＢは、重量平均分子量が、それぞれ５００〜１０００であることが好ましく、５５０〜７００であることがより好ましい。紫外線吸収剤ＡおよびＢの重量平均分子量があまり小さいと、偏光子保護フィルムの成形中に発煙しやすく、重量平均分子量があまり大きいと、熱可塑性樹脂との相溶性が低下しやすい。
【００６６】
紫外線吸収剤ＡおよびＢは、吸収極大の波長でのモル吸光係数が、それぞれ１０Ｌ／ｍｏｌ・ｃｍ以上であることが好ましく、１５Ｌ／ｍｏｌ・ｃｍ以上であることがより好ましい。紫外線吸収剤ＡおよびＢの吸収極大の波長でのモル吸光係数が、それぞれ上記所定の範囲であることで、偏光子保護フィルムの紫外線吸収能はより優れるものとなり、さらに、偏光子保護フィルムへの該紫外線吸収剤の含有量を少なくすることができる。
【００６７】
（偏光子保護フィルム）
偏光子保護フィルムは、上述の、紫外線吸収剤Ａ、紫外線吸収剤Ｂおよび熱可塑性樹脂を含有するものであり、必要に応じてさらに他の成分を含有するものである。偏光子保護フィルムは、紫外線吸収剤ＡおよびＢを含有することで、紫外線吸収能に優れる。他の成分としては、例えば、ゴム粒子、酸化防止剤、滑剤、有機系染料、無機系染料、顔料、帯電防止剤、界面活性剤などが挙げられる。
【００６８】
偏光子保護フィルムは、波長２６０ｎｍでの光線透過率が３％以下であり、かつ、波長３８０ｎｍでの光線透過率が５％以下である。偏光子保護フィルムは、波長２６０ｎｍと波長３８０ｎｍでの光線透過率が、それぞれ３％以下と５%以下であることで、紫外線吸収能に優れるものとなる。波長２６０ｎｍでの光線透過率は、２％以下であることが好ましく、波長３８０ｎｍでの光線透過率は、４％以下であることが好ましい。波長２６０ｎｍと波長３８０ｎｍでの光線透過率を、それぞれ所定の範囲とするためには、例えば、波長２６０ｎｍでの光線透過率については、紫外線吸収剤Ａとして、吸収極大の波長におけるモル吸光係数が大きい紫外線吸収剤を用いればよく、波長３８０ｎｍでの光線透過率については、紫外線吸収剤Ｂとして、吸収極大の波長におけるモル吸光係数が大きい紫外線吸収剤を用いればよい。
【００６９】
偏光子保護フィルムは、ｂ＊の値が０．５０以下である。偏光子保護フィルムは、ｂ＊の値が０．５０以下であることで、偏光子の少なくとも一方の面に配置して偏光板としたときに、当該偏光板が黄色く見えにくくなる。ｂ＊は、色相および彩度からなる色知覚の属性を表すL＊ａ＊ｂ＊表色系の座標であり、この値が０．５０を超えると、偏光子保護フィルムを偏光子の少なくとも一方の面に配置してなる偏光板が黄色く見えるようになる。ｂ＊の値は、−０．５０以上であることが好ましい。ｂ＊の値が−０．５０よりも小さいと、偏光子保護フィルムを偏光子の少なくとも一方の面に配置してなる偏光板が青く見えることがある。偏光板を、黄色く見えにくくし、かつ、青く見えにくくする点から、ｂ＊の値を−０．５０以上０．５０以下の範囲とすることが好ましい。ｂ＊の値を所定の範囲とするためには、例えば、色相を補正するように、紫外線吸収剤Ａおよび／または紫外線吸収剤Ｂとして、可視波長領域に吸収のある紫外線吸収剤を用いればよい。
【００７０】
偏光子保護フィルムにおける紫外線吸収剤の含有量は、偏光子保護フィルムの成形中の発煙を抑制する観点から、熱可塑性樹脂１００重量部に対して、５重量部以下であることが好ましく、３重量部以下であることがより好ましい。
【００７１】
偏光子保護フィルムの厚さは、１０〜５００μｍが好ましく、１０〜３００μｍがより好ましく、１０〜１００μｍがさらに好ましく、１０〜４０μｍが特に好ましい。薄くなりすぎると、偏光子保護フィルムとして、偏光子の収縮に対して形状を保持することが難しくなり、また厚くなりすぎるとそれ自体が重くなってしまい取り扱うことが困難である。
【００７２】
偏光子保護フィルムは、紫外線吸収剤Ａ、紫外線吸収剤Ｂおよび熱可塑性樹脂を含み、特定波長での光線透過率と、ｂ＊の値とが、それぞれ所定の範囲であれば、その層構成は特に限定されず、単層構成であってもよいし、多層構成であってもよい。中でも、単層構成が好ましい。
【００７３】
偏光子保護フィルムの層構成が多層構成であるとき、紫外線吸収剤Ａ、紫外線吸収剤Ｂおよび熱可塑性樹脂は、１の層に全て含まれていてもよいし、紫外線吸収剤Ａと紫外線吸収剤Ｂとが異なる層に含まれていてもよい。この多層構成としては、例えば、紫外線吸収剤Ａ、紫外線吸収剤Ｂおよび熱可塑性樹脂を含む層（Ｉ）の少なくとも一方の面に、熱可塑性樹脂を含み、紫外線吸収剤ＡおよびＢを含まない層（ＩＩ）が積層された構成、紫外線吸収剤Ａおよび熱可塑性樹脂を含む層（Ｉ）の少なくとも一方の面に、紫外線吸収剤Ｂおよび熱可塑性樹脂を含む層（ＩＩ）が積層された構成、紫外線吸収剤Ａ、紫外線吸収剤Ｂおよび熱可塑性樹脂を含む層（Ｉ）の少なくとも一方の面に、紫外線吸収剤Ａまたは紫外線吸収剤Ｂのいずれか一方と熱可塑性樹脂とを含む層（ＩＩ）が積層された構成、紫外線吸収剤Ａ、紫外線吸収剤Ｂおよび熱可塑性樹脂を含む層（Ｉ）の少なくとも一方の面に、紫外線吸収剤Ａ、紫外線吸収剤Ｂおよび熱可塑性樹脂を含む層（ＩＩ）が積層された構成などが挙げられる。各層構成において、紫外線吸収剤Ａ、紫外線吸収剤Ｂまたは熱可塑性樹脂が、層（Ｉ）と層（ＩＩ）とのいずれにも含まれるとき、層（Ｉ）と層（ＩＩ）とに含まれる紫外線吸収剤Ａ、紫外線吸収剤Ｂまたは熱可塑性樹脂は、種類や含有量が同じであってもよいし、異なっていてもよい。また、多層構成としては、層（Ｉ）および層（ＩＩ）に加えて、さらに他の層が積層された構成であってもよい。
【００７４】
偏光子保護フィルムは、表面処理を施されてもよく、表面処理としては、例えば、ハードコート処理、防眩処理、防汚処理などが挙げられる。
【００７５】
偏光子保護フィルムを得る方法としては、特に制限されず、例えば、まず、紫外線吸収剤Ａ、紫外線吸収剤Ｂおよび熱可塑性樹脂を含有する樹脂組成物を得、次いで、該樹脂組成物を、溶融押出成形法、溶液流延製膜法、熱プレス法などにより成形する方法が挙げられる。中でも、溶融押出成形法が好ましい。
【００７６】
溶融押出成形法としては、例えば、まず、紫外線吸収剤Ａ、紫外線吸収剤Ｂおよび熱可塑性樹脂を混合して、必要に応じて、さらに上述の他の成分も混合して、樹脂組成物を得、次いで、得られた樹脂組成物を一軸もしくは二軸の押出機により溶融混練し、そして、Ｔダイから連続的に溶融樹脂をフィルム状に押出し、さらに、Ｔダイから連続的に押出されたフィルム状の溶融樹脂を、一対の表面が平滑な金属製のロールの間に挟み込んで成形・冷却することで、偏光子保護フィルムが得られる。なお、紫外線吸収剤Ａ、紫外線吸収剤Ｂおよび熱可塑性樹脂、必要に応じてさらに他の成分の混合は、特に限定されず、任意の公知の方法を用いればよく、スーパーミキサーやバンバリーミキサーを用いてもよいし、一軸もしくは二軸押出機で溶融混練してもよいし、これらを組み合わせてもよい。
【００７７】
偏光子保護フィルムが上述した多層構成である場合には、例えば、複数基の一軸または二軸の押出機を用いて、層（Ｉ）を構成する樹脂組成物と、層（ＩＩ）を構成する樹脂組成物とをそれぞれ溶融混練した後、フィードブロックダイやマルチマニホールドダイ等を介して積層する方法などが挙げられる。
【００７８】
偏光子保護フィルムは、縦延伸および／または横延伸によって延伸されてもよい。偏光子保護フィルムは、縦延伸および／または横延伸によって延伸されてなることにより、機械的強度に優れ、生産性や取扱い性が向上する。なお、本明細書において、未延伸フィルムの機械流れ方向への延伸が縦延伸を意味し、未延伸フィルムの機械流れ方向と直交する方向への延伸が横延伸を意味する。
【００７９】
上記延伸は、一軸延伸でも良いが、逐次延伸または同時二軸延伸であることが好ましい。延伸倍率は、１．１〜３．０倍であることが好ましい。
【００８０】
延伸フィルムの厚さは、１０〜５００μｍが好ましく、１０〜３００μｍがより好ましく、１０〜１００μｍがさらに好ましく、１０〜４０μｍが特に好ましい。薄くなりすぎると強度、剛性がなくなり、生産時のハンドリングが困難になるし、また厚くなりすぎるとフィルム巻き取りが困難で、ライン速度、生産性が著しく悪くなる。
【００８１】
偏光子保護フィルムは、偏光子保護の用途以外にも、例えば、窓やカーポート屋根材等の建築用採光部材、窓等の車輌用採光部材、温室等の農業用採光部材、照明部材、前面フィルター等のディスプレイ部材等に積層して用いることができ、また、加飾フィルムとして、家電の筐体、車輌内装部材、内装用建築材料、壁紙、化粧板、玄関ドア、窓枠、巾木等にも積層して用いることができる。
【００８２】
（偏光板）
偏光子の少なくとも一方の面に偏光子保護フィルムを配置して、偏光板とすることができる。偏光子保護フィルムと偏光子は、貼合されていることが好ましい。
【００８３】
偏光子は、公知の方法に従って、ポリビニルアルコール系樹脂フィルムを一軸延伸する工程、ポリビニルアルコール系樹脂フィルムを二色性色素で染色することによりその二色性色素を吸着させる工程、二色性色素が吸着されたポリビニルアルコール系樹脂フィルムをホウ酸水溶液で処理する工程、およびホウ酸水溶液による処理後に水洗する工程を経て製造されるものであることができる。こうして得られる偏光子は、前記の一軸延伸された方向に吸収軸を有するものとなる。
【００８４】
ポリビニルアルコール系樹脂としては、ポリ酢酸ビニル系樹脂をケン化したものを用いることができる。ポリ酢酸ビニル系樹脂としては、酢酸ビニルの単独重合体であるポリ酢酸ビニルのほか、酢酸ビニルとそれに共重合可能な他の単量体との共重合体などが挙げられる。酢酸ビニルに共重合可能な他の単量体としては、例えば、不飽和カルボン酸類、オレフィン類、ビニルエーテル類、不飽和スルホン酸類、アンモニウム基を有するアクリルアミド類などが挙げられる。
【００８５】
ポリビニルアルコール系樹脂のケン化度は、８５〜１００モル％であることが好ましく、９８モル％以上であることがより好ましい。ポリビニルアルコール系樹脂は、変性されていてもよく、例えば、アルデヒド類で変性されたポリビニルホルマールやポリビニルアセタールなども用いることができる。また、ポリビニルアルコール系樹脂の重合度は、１０００〜１００００であることが好ましく、１５００〜５０００であることがより好ましい。
【００８６】
このようなポリビニルアルコール系樹脂を製膜したものが、偏光子の原反フィルムとして用いられる。ポリビニルアルコール系樹脂を製膜する方法は特に限定されず、公知の方法が採用される。ポリビニルアルコール系原反フィルムの膜厚は、１０〜１５０μmであることが好ましい。
【００８７】
ポリビニルアルコール系樹脂フィルムの一軸延伸は、二色性色素による染色前、染色と同時、または染色の後で行うことができる。一軸延伸を染色の後で行う場合には、この一軸延伸は、ホウ酸処理の前またはホウ酸処理中に行ってもよい。また、これらの複数の段階で一軸延伸を行うこともできる。
【００８８】
一軸延伸は、周速度の異なる離間したロール間を通すことにより行ってもよいし、熱ロールで挟むことにより行ってもよい。また、この一軸延伸は、大気中で延伸を行う乾式延伸であってもよいし、水や有機溶剤などの溶剤を用いてポリビニルアルコール系樹脂フィルムを膨潤させた状態で延伸を行う湿式延伸であってもよい。延伸倍率は、３〜８倍であることが好ましい。
【００８９】
ポリビニルアルコール系樹脂フィルムの二色性色素による染色は、例えば、二色性色素を含有する水溶液にポリビニルアルコール系樹脂フィルムを浸漬する方法によって行うことができる。二色性色素としては、ヨウ素や二色性有機染料が用いられる。なお、ポリビニルアルコール系樹脂フィルムは、染色処理の前に水への浸漬処理を施しておくことが好ましい。
【００９０】
二色性色素としてヨウ素を用いる場合は、通常、ヨウ素およびヨウ化カリウムを含有する水溶液に、ポリビニルアルコール系樹脂フィルムを浸漬して染色する方法が採用される。この水溶液におけるヨウ素の含有量は、水１００重量部あたり、０.０１〜１重量部であることが好ましく、ヨウ化カリウムの含有量は、水１００重量部あたり、０.５〜２０重量部であることが好ましい。染色に用いる水溶液の温度は、２０〜４０℃であることが好ましい。また、この水溶液への浸漬時間（染色時間）は、２０〜１８００秒であることが好ましい。
【００９１】
一方、二色性色素として二色性有機染料を用いる場合は、通常、水溶性の二色性有機染料を含む水溶液に、ポリビニルアルコール系樹脂フィルムを浸漬して染色する方法が採用される。この水溶液における二色性有機染料の含有量は、水１００重量部あたり、０．０００１〜１０重量部であることが好ましく、０．００１〜１重量部であることがより好ましい。この水溶液は、硫酸ナトリウムなどの無機塩を染色助剤として含有してもよい。染色に用いる二色性染料水溶液の温度は、２０〜８０℃であることが好ましい。また、この水溶液への浸漬時間（染色時間）は、１０〜１８００秒であることが好ましい。
【００９２】
二色性色素による染色後のホウ酸処理は、染色されたポリビニルアルコール系樹脂フィルムをホウ酸含有水溶液に浸漬する方法により行うことができる。ホウ酸含有水溶液におけるホウ酸の量は、水１００重量部あたり、２〜１５重量部であることが好ましく、５〜１２重量部であることがより好ましい。二色性色素としてヨウ素を用いる場合には、このホウ酸含有水溶液はヨウ化カリウムを含有することが好ましい。ホウ酸含有水溶液におけるヨウ化カリウムの量は、水１００重量部あたり、０.１〜１５重量部であることが好ましく、５〜１２重量部であることがより好ましい。ホウ酸含有水溶液への浸漬時間は、６０〜１２００秒であることが好ましく、１５０〜６００秒であることがより好ましく、２００〜４００秒であることがさらに好ましい。ホウ酸含有水溶液の温度は、５０℃以上であることが好ましく、５０〜８５℃であることがより好ましく、６０〜８０℃であることがさらに好ましい。
【００９３】
ホウ酸処理後のポリビニルアルコール系樹脂フィルムは、通常、水洗処理される。水洗処理は、例えば、ホウ酸処理されたポリビニルアルコール系樹脂フィルムを水に浸漬することにより行われる。水洗処理における水の温度は、５〜４０℃であることが好ましい。
また浸漬時間は、１〜１２０秒であることが好ましい。
【００９４】
水洗後は乾燥処理が施されて、偏光子が得られる。乾燥処理は、熱風乾燥機や遠赤外線ヒーターを用いて行うことができる。乾燥処理の温度は、３０〜１００℃であることが好ましく、５０〜８０℃であることがより好ましい。乾燥処理の時間は、６０〜６００秒であることが好ましく、１２０〜６００秒であることがより好ましい。
【００９５】
乾燥処理により、偏光子の水分率は実用程度にまで低減される。その水分率は、５〜２０重量％であることが好ましく、８〜１５重量％であることがより好ましい。水分率が５重量％を下回ると、偏光子の可撓性が失われ、偏光子がその乾燥後に損傷したり、破断したりすることがある。一方、水分率が２０重量％を超えると、偏光子の熱安定性が不足することがある。
【００９６】
こうして得られるポリビニルアルコール系樹脂フィルムに二色性色素が吸着配向してなる偏光子の厚みは、５〜４０μmであることが好ましい。
【００９７】
偏光子の一方の面に偏光子保護フィルムを配置する場合、他方の面には、透明樹脂フィルムを配置してもよい。透明樹脂フィルムと偏光子は、偏光子保護フィルムと偏光子の場合と同様に、貼合されていることが好ましい。透明樹脂フィルムとしては、例えば、トリアセチルセルロースフィルム、ポリカーボネートフィルム、ポリエチレンテレフタレートフィルム、アクリル系樹脂フィルム、アクリル系樹脂とポリカーボネート系樹脂との積層フィルム、オレフィン系樹脂フィルムなどが挙げられる。
【００９８】
オレフィン系樹脂とは、例えば、エチレンやプロピレンのような鎖状オレフィンモノマー、またはノルボルネンや他のシクロペンタジエン誘導体のような環状オレフィンモノマーを、重合用触媒を用いて重合して得られる樹脂である。
【００９９】
鎖状オレフィンモノマーから得られるオレフィン系樹脂としては、ポリエチレン系樹脂やポリプロピレン系樹脂が挙げられる。中でも、プロピレンの単独重合体であるポリプロピレン系樹脂が好ましい。また、プロピレンを主体とし、それと共重合可能なコモノマーを、好ましくは１〜２０重量％の割合で、より好ましくは３〜１０重量％の割合で共重合させたポリプロピレン系共重合樹脂も好ましい。
【０１００】
プロピレンと共重合可能なコモノマーとしては、エチレン、１−ブテンまたは１−ヘキセンが好ましい。中でも、透明性や延伸加工性に比較的優れることから、エチレンが好ましく用いられ、エチレンを１〜２０重量％、好ましくは３〜１０重量％の割合で共重合させたポリプロピレン系共重合樹脂が、好ましい。エチレンの共重合割合を１重量％以上とすることで、透明性や延伸加工性が向上する。一方、その割合が２０重量％を超えると、樹脂の融点が下がり、保護フィルムまたは位相差フィルムに要求される耐熱性が損なわれることがある。
【０１０１】
ポリプロピレン系樹脂としては、市販品を使用してもよく、例えば、株式会社プライムポリマー製の「プライムポリプロ」、日本ポリプロ株式会社製の「ノバテック」および「ウィンテック」、住友化学株式会社製の「住友ノーブレン」、サンアロマー株式会社製の「サンアロマー」などが挙げられる。
【０１０２】
環状オレフィンモノマーを重合させてなるオレフィン系樹脂は、一般に、環状オレフィン系樹脂、脂環式オレフィン系樹脂、またはノルボルネン系樹脂とも称される。ここでは環状オレフィン系樹脂と称する。
【０１０３】
環状オレフィン系樹脂としては、例えば、シクロペンタジエンとオレフィン類とからディールス・アルダー反応によって得られるノルボルネンまたはその誘導体をモノマーとして開環メタセシス重合を行い、それに続く水添によって得られる樹脂；ジシクロペンタジエンと、オレフィン類または（メタ）アクリル酸エステル類とからディールス・アルダー反応によって得られるテトラシクロドデセンまたはその誘導体をモノマーとして開環メタセシス重合を行い、それに続く水添によって得られる樹脂；ノルボルネン、テトラシクロドデセン、それらの誘導体類、またはその他の環状オレフィンモノマーを２種以上用いて同様に開環メタセシス共重合を行い、それに続く水添によって得られる樹脂；前記ノルボルネン、テトラシクロドデセンおよびそれらの誘導体から選ばれる少なくとも１種の環状オレフィンと、ビニル基を有する脂肪族または芳香族化合物とを付加共重合させて得られる樹脂などが挙げられる。
【０１０４】
環状オレフィン系樹脂としては、市販品を使用してもよく、例えば、ＴＯＰＡＳ  ＡＤＶＡＮＣＥＤ  ＰＯＬＹＭＥＲＳ  ＧｍｂＨ社製の「ＴＯＰＡＳ」、ＪＳＲ株式会社製の「アートン」、日本ゼオン株式会社製の「ゼオノア」および「ゼオネックス」、三井化学株式会社製の「アペル」などが挙げられる。
【０１０５】
鎖状オレフィン系樹脂または環状オレフィン系樹脂を製膜してフィルム化することにより、透明樹脂フィルムとすることができる。フィルム化の方法としては、偏光子保護フィルムを得る方法として上述した方法と同様の方法を採用することができる。
【０１０６】
オレフィン系樹脂フィルムとしては、市販品を使用してもよく、例えば、ポリプロピレン系樹脂フィルムであれば、ＦＩＬＭＡＸ社製の「ＦＩＬＭＡＸ  ＣＰＰフィルム」、サン・トックス株式会社製の「サントックス」、東セロ株式会社製の「トーセロ」、東洋紡績株式会社製の「東洋紡パイレンフィルム」、東レフィルム加工株式会社製の「トレファン」、日本ポリエース株式会社製の「ニホンポリエース」、フタムラ化学株式会社製の「太閤ＦＣ」などが挙げられる。また、環状オレフィン系樹脂フィルムであれば、日本ゼオン株式会社製の「ゼオノアフィルム」、ＪＳＲ株式会社製の「アートンフィルム」などが挙げられる。
【０１０７】
透明樹脂フィルムには、その表面に光学機能性フィルムを積層したり、光学機能層をコーティングしたりすることもできる。このような光学機能性フィルムおよび光学機能層としては、例えば、易接着層、導電層、ハードコート層などが挙げられる。
【０１０８】
オレフィン系樹脂フィルムは、延伸し、フィルムに屈折率異方性を持たせることにより、位相差フィルムの機能を付与することができる。延伸方法は、必要とされる屈折率異方性に応じて適宜選択すればよく、特に限定されないが、例えば、縦一軸延伸、横一軸延伸または縦横逐次二軸延伸が挙げられる。
【０１０９】
オレフィン系樹脂は正の屈折率異方性を有し、応力が加えられた方向で最も屈折率が大きくなるので、それが一軸延伸されたフィルムは、通常ｎｘ＞ｎｙ≒ｎｚの屈折率異方性を与える。ここで、ｎｘはフィルムの面内遅相軸方向（面内で屈折率が最大になる方向で、正の屈折率異方性を有する樹脂では延伸方向）の屈折率であり、ｎｙはフィルムの面内進相軸方向（面内で進相軸と直交する方向）の屈折率であり、ｎｚはフィルムの法線方向の屈折率である。オレフィン系樹脂が逐次二軸延伸されたフィルムは、通常ｎｘ＞ｎｙ＞ｎｚの屈折率異方性を与える。
【０１１０】
また、所望の屈折率特性を付与するために、熱収縮性フィルムを目的とするフィルムに貼合し、延伸加工に代えて、または延伸加工とともにフィルムを収縮させる方法により位相差フィルムを製造することもできる。この操作は通常、屈折率異方性がｎｘ＞ｎｙ＞ｎｚまたはｎｚ＞ｎｘ≧ｎｙとなる位相差フィルムを得るために行われる。
【０１１１】
オレフィン系樹脂からなる位相差フィルムとしては、市販品を使用してもよく、例えば、環状オレフィン系樹脂からなる位相差フィルムであれば、日本ゼオン株式会社製の「ゼオノアフィルム」、ＪＳＲ株式会社製の「アートンフィルム」、積水化学工業株式会社製の「エスシーナ位相差フィルム」などが挙げられる。
【０１１２】
偏光子保護フィルムと偏光子との貼合、および偏光子と透明樹脂フィルムとの貼合には、接着剤を用いることが好ましい。接着剤を用いることで、偏光子保護フィルムと偏光子、および偏光子と透明樹脂フィルムは、接着剤層を介して貼合される。また、貼合に先立って、貼合面のうち、少なくとも一方には、コロナ放電処理、プラズマ照射処理、電子線照射処理、その他の表面活性化処理を施しておくことが好ましい。
【０１１３】
接着剤層を形成するための接着剤は、それぞれの部材に対して接着力を発現するものから、任意に選択して用いることができる。典型的には、水系接着剤、すなわち、接着剤成分を水に溶解または接着剤成分を水に分散させたものや、活性エネルギー線の照射により硬化する成分を含む活性エネルギー線硬化性接着剤を挙げることができる。中でも、生産性の観点から、活性エネルギー線硬化性接着剤が好ましい。
【０１１４】
水系接着剤としては、例えば、主成分としてポリビニルアルコール系樹脂やウレタン樹脂を用いた組成物が、好ましい接着剤として挙げられる。
【０１１５】
水系接着剤の主成分としてポリビニルアルコール系樹脂を用いる場合、ポリビニルアルコール系樹脂としては、例えば、部分ケン化ポリビニルアルコールや完全ケン化ポリビニルアルコールのほか、カルボキシル基変性ポリビニルアルコール、アセトアセチル基変性ポリビニルアルコール、メチロール基変性ポリビニルアルコール、アミノ基変性ポリビニルアルコールのような、変性されたポリビニルアルコール系樹脂などが挙げられる。接着剤成分としてポリビニルアルコール系樹脂を用いる場合、その接着剤は、ポリビニルアルコール系樹脂の水溶液として調製されることが多い。接着剤水溶液におけるポリビニルアルコール系樹脂の濃度は、水１００重量部に対して、１〜１０重量部であることが好ましく、１〜５重量部であることがより好ましい。
【０１１６】
ポリビニルアルコール系樹脂を主成分とする水系接着剤には、接着性を向上させるために、グリオキザールや水溶性エポキシ樹脂などの硬化性成分または架橋剤を添加することが好ましい。水溶性エポキシ樹脂としては、例えば、ジエチレントリアミンやトリエチレンテトラミンのようなポリアルキレンポリアミンとアジピン酸のようなジカルボン酸との反応で得られるポリアミドポリアミンに、エピクロロヒドリンを反応させて得られるポリアミドポリアミンエポキシ樹脂などが挙げられる。ポリアミドポリアミンエポキシ樹脂としては、市販品を使用してもよく、例えば、住化ケムテックス株式会社製の「スミレーズレジン６５０」および「スミレーズレジン６７５」、日本ＰＭＣ株式会社製の「ＷＳ−５２５」などが挙げられる。これら硬化性成分または架橋剤の添加量は、ポリビニルアルコール系樹脂１００重量部に対して、１〜１００重量部であることが好ましく、１〜５０重量部であることがより好ましい。その添加量が少ないと、接着性向上効果が小さくなり、一方でその添加量が多いと、接着剤層が脆くなることがある。
【０１１７】
水系接着剤の主成分としてウレタン樹脂を用いる場合は、適当な接着剤組成物の例として、ポリエステル系アイオノマー型ウレタン樹脂とグリシジルオキシ基を有する化合物との混合物が挙げられる。ここでいうポリエステル系アイオノマー型ウレタン樹脂は、ポリエステル骨格を有するウレタン樹脂であって、その中に少量のイオン性成分（親水成分）が導入されたものである。アイオノマー型ウレタン樹脂は、乳化剤を使用せずに直接、水中で乳化してエマルジョンとなるため、水系の接着剤として好ましい。
【０１１８】
活性化エネルギー線硬化性接着剤を用いる場合、それを構成する活性エネルギー線の照射により硬化する成分（以下、単に「硬化性成分」ということがある）としては、エポキシ化合物、オキタセン化合物、アクリル系化合物などが挙げられる。エポキシ化合物やオキタセン化合物のようなカチオン重合性の化合物を用いる場合には、カチオン重合開始剤が配合される。また、アクリル系化合物のようなラジカル重合性化合物を用いる場合にはラジカル重合開始剤が配合される。中でも、エポキシ化合物を硬化性成分の一つとする接着剤が好ましく、飽和炭素環に直接エポキシ基が結合している脂環式エポキシ化合物を硬化性成分の一つとする接着剤がより好ましい。また、それにオキセタン化合物を併用してもよい。
【０１１９】
エポキシ化合物としては、市販品を使用してもよく例えば、ジャパンエポキシレジン株式会社製の「エピコート」シリーズ、ＤＩＣ株式会社製の「エピクロン」シリーズ、東都化成株式会社製の「エポトート」シリーズ、株式会社ＡＤＥＫＡ製の「アデカレジン」シリーズ、ナガセケムテックス株式会社製の「デナコール」シリーズ、ダウケミカル社製の「ダウエポキシ」シリーズ、日産化学工業株式会社製の「テピック」などが挙げられる。
【０１２０】
飽和炭素環に直接エポキシ基が結合している脂環式エポキシ化合物としては、市販品を使用してもよく、例えば、ダイセル化学工業株式会社製の「セロキサイド」シリーズおよび「サイクロマー」シリーズ、ダウケミカル社製の「サイラキュア」リーズなどが挙げられる。
【０１２１】
オキセタン化合物としては、市販品を使用してもよく、例えば、東亞合成株式会社製の「アロンオキセタン」シリーズ、宇部興産株式会社製の「ＥＴＥＲＮＡＣＯＬＬ」シリーズなどが挙げられる。
【０１２２】
カチオン重合開始剤としては、市販品を使用してもよく、例えば、日本化薬株式会社製の「カヤラッド」シリーズ、ユニオンカーバイド社製の「サイラキュア」シリーズ、サンアプロ株式会社製の光酸発生剤である「ＣＰＩ」シリーズ、ミドリ化学株式会社製の光酸発生剤である「ＴＡＺ」、「ＢＢＩ」および「ＤＴＳ」、株式会社ＡＤＥＫＡ製の「アデカオプトマー」シリーズ、ローディア社製の「ＲＨＯＤＯＲＳＩＬ」シリーズなどが挙げられる。
【０１２３】
活性エネルギー線硬化性接着剤は、必要に応じて光増感剤を含有することができる。光増感剤を用いることで、反応性が向上し、硬化物層の機械強度や接着強度をさらに向上させることができる。光増感剤としては、例えば、カルボニル化合物、有機硫黄化合物、過硫化物、レドックス系化合物、アゾおよびジアゾ化合物、アントラセン系化合物、ハロゲン化合物、光還元性色素などが挙げられる。
【０１２４】
活性エネルギー線硬化性接着剤には、その接着性を損なわない範囲で各種の添加剤を配合することができる。添加剤としては、例えば、イオントラップ剤、酸化防止剤、連鎖移動剤、粘着付与剤、熱可塑性樹脂、充填剤、流動調整剤、可塑剤、消泡剤などが挙げられる。さらに、その接着性を損なわない範囲で、カチオン重合とは別の反応機構で硬化する硬化性成分を配合することもできる。
【０１２５】
以上説明した活性エネルギー線硬化性接着剤は、同じ組成であっても、異なる組成であってもよいが、両者を硬化させるための活性エネルギー線の照射は、同時に行うことが好ましい。
【０１２６】
活性エネルギー線としては、例えば、Ｘ線、紫外線、可視光線などが挙げられる。中でも、利用の容易さ、並びに活性エネルギー線硬化性接着剤の調製の容易さ、安定性および硬化性能の観点から、紫外線が好ましい。紫外線の光源としては、例えば、低圧水銀灯、中圧水銀灯、高圧水銀灯、超高圧水銀灯、ケミカルランプ、ブラックライトランプ、マイクロウェーブ励起水銀灯、メタルハライドランプなどが挙げられる。
【０１２７】
活性エネルギー線硬化性接着剤を用いて得られる接着剤層の厚さは、１〜５０μｍが好ましく、１〜１０μｍがより好ましい。
【０１２８】
偏光板は、液晶セルに貼り合わせて、液晶表示装置に用いられる液晶パネルとすることができる。偏光板と液晶セルは、粘着剤を用い、粘着剤層を介して貼合されることが好ましい。この粘着剤層は、アクリル酸エステルを主成分とし、官能基含有アクリル系単量体が共重合されたアクリル樹脂を粘着剤成分とするアクリル系粘着剤によって形成するのが一般的である。液晶セルに粘着剤層を介して偏光板を貼合してなる液晶パネルは、液晶表示装置に使用することができる。
【実施例】
【０１２９】
以下、実施例を挙げて本発明を具体的に説明するが、本発明はこれらに限定されるものではない。
【０１３０】
以下の実施例および比較例で使用した紫外線吸収剤は、次の通りである。
紫外線吸収剤Ａ１：ケミプロ化成株式会社製の紫外線吸収剤「Ｋｅｍｉｓｏｒｂ１０２」（吸収極大：波長２８０ｎｍ、モル吸光係数：６８．３Ｌ／ｍｏｌ・ｃｍ、重量平均分子量：５０８．９、トリアジン系紫外線吸収剤）
紫外線吸収剤Ａ２：ＢＡＳＦ株式会社製紫外線吸収剤「Ｔｉｎｕｖｉｎ１５７７」（吸収極大：波長２８０ｎｍ、モル吸光係数：８２．０Ｌ／ｍｏｌ・ｃｍ、重量平均分子量４２５、トリアジン系紫外線吸収剤）
紫外線吸収剤Ｂ１：株式会社ＡＤＥＫＡ製の紫外線吸収剤「ＬＡＦ７０」（吸収極大：波長３５６ｎｍ、モル吸光係数：６５．７Ｌ／ｍｏｌ・ｃｍ、重量平均分子量：６９９．９、トリアジン系紫外線吸収剤）
紫外線吸収剤Ｂ２：株式会社ＡＤＥＫＡ社製の紫外線吸収剤「アデカスタブＬＡ３１」（吸収極大：波長３５０ｎｍ、モル吸光係数：１８．０Ｌ／ｍｏｌ・ｃｍ、重量平均分子量：６５８、ベンゾトリアゾール系紫外線吸収剤）
【０１３１】
（実施例１）
まず、１００重量部のアクリル系樹脂「スミペックスＭＨ」（住友化学株式会社製）、１．２重量部の紫外線吸収剤Ａ１、０．６重量部の紫外線吸収剤Ｂ１、および０．９重量部の紫外線吸収剤Ｂ２を混合して樹脂組成物を得、得られた樹脂組成物をスクリュー径６５ｍｍベント付き単軸押出機で溶融混練して、溶融樹脂をＴダイに供給した。次いで、供給された溶融樹脂をＴダイから連続的にフィルム状に押出し、さらに、Ｔダイから連続的に押出されたフィルム状の溶融樹脂を、一対の表面が平滑な金属製のロールの間に挟み込んで成形・冷却して、厚み４０μｍの偏光子保護フィルムを得た。
【０１３２】
（実施例２）
紫外線吸収剤Ａ１を０．９重量部とした以外は、実施例１と同様にして、厚み４０μｍの偏光子保護フィルムを得た。
（比較例１）
紫外線吸収剤Ａ１を０．５重量部，紫外線吸収剤Ｂ１を０．９重量部とし、紫外線吸収剤Ｂ２を混合しなかった以外は、実施例１と同様にして、厚み４０μｍの偏光子保護フィルムを得た。
(比較例２)
紫外線吸収剤Ａ１に代えて、紫外線吸収剤Ａ２を０．５重量部とした以外は、比較例１と同様にして、厚み４０μｍの偏光子保護フィルムを得た。
【０１３３】
得られた各偏光子保護フィルム（実施例１、２および比較例１、２）について、光線透過率とｂ＊の値とを、それぞれ下記の方法によって評価した。
【０１３４】
＜光線透過率評価＞
得られた各偏光子保護フィルムについて、日立ハイテクフィールディング株式会社製の分光光度計Ｕ−４１００を用いて、波長２6０ｎｍにおける光線透過率と波長３８０ｎｍにおける光線透過率を測定した。測定した結果を表１に示す。
<ｂ＊評価>
得られた各偏光子保護フィルムについて、日立ハイテクフィールディング株式会社製の分光光度計Ｕ−４１００を用いて、搭載されたプログラムによりｂ＊を測定した。測定した結果を表１に示す。
【０１３５】
得られた各偏光子保護フィルム（実施例１、２および比較例１、２）について、それぞれ下記の方法によって偏光板を作製し、偏光板の黄色みを下記の方法によって評価した。
【０１３６】
ポリビニルアルコールにヨウ素が吸着配向している厚さ約３０μｍ の偏光子の一方の面に、実施例１、２および比較例１、２で得られた各偏光子保護フィルムを、それぞれエポキシ化合物を主成分とする紫外線硬化性接着剤を介して貼合し、偏光子の他方の面には、シクロオレフィン系樹脂フィルムを二軸延伸してなる位相差フィルムを、エポキシ化合物を主成分とする別の紫外線硬化性接着剤を介して貼合し、その後紫外線を照射して紫外線硬化性接着剤を硬化させ、偏光板を得た。
【０１３７】
＜黄色み評価＞
得られた各偏光板（実施例１、２および比較例１、２）について、目視で観察し、黄色く見えたものを×、黄色く見えなかったものを○と評価した。評価した結果を表１に示す。
【０１３８】
【表１】
2015165301.tif 000002